(57)【要約】【課題】隣接ゴムとの接着性に優れたインナーライナーを備え、耐空気透過性、耐屈曲亀裂成長性に優れた空気入りタイヤを提供する。【解決手段】一対のビード部の間に装架されたカーカスプライのタイヤ内側にインナーライナーを備えた空気入りタイヤであって、インナーライナーは、第１ポリマー組成物からなる第１層を有し、第１ポリマー組成物は、スチレン−イソブチレン−スチレントリブロック共重合体１００質量部に対して、液状ポリイソプレン、液状ポリイソプレンの無水マレイン酸付加物および液状ポリイソプレンのマレイン酸モノメチルエステル付加物よりなる群から選ばれる少なくともいずれかを０．５質量部以上７０質量部以下含む。【選択図】図１
2014037198.tif 000002
【特許請求の範囲】
【請求項１】
一対のビード部の間に装架されたカーカスプライのタイヤ内側にインナーライナーを備えた空気入りタイヤであって、
前記インナーライナーは、第１ポリマー組成物からなる第１層を有し、
前記第１ポリマー組成物は、スチレン−イソブチレン−スチレントリブロック共重合体１００質量部に対して、液状ポリイソプレン、液状ポリイソプレンの無水マレイン酸付加物および液状ポリイソプレンのマレイン酸モノメチルエステル付加物よりなる群から選ばれる少なくともいずれかを０．５質量部以上７０質量部以下含む、空気入りタイヤ。
【請求項２】
一対のビード部の間に装架されたカーカスプライのタイヤ内側にインナーライナーを備えた空気入りタイヤであって、
前記インナーライナーは、第１ポリマー組成物からなる第１層および第２ポリマー組成物からなる第２層を有し、
前記第１ポリマー組成物は、スチレン−イソブチレン−スチレントリブロック共重合体１００質量部に対して、液状ポリイソプレン、液状ポリイソプレンの無水マレイン酸付加物および液状ポリイソプレンのマレイン酸モノメチルエステル付加物よりなる群から選ばれる少なくともいずれかを０．５質量部以上３５質量部以下含み、
前記第２ポリマー組成物は、ポリマー成分中、スチレン−イソブチレン−スチレントリブロック共重合体を１０質量％以上８０質量％以下含み、
前記第２層は前記カーカスプライと接するように配置される、空気入りタイヤ。
【請求項３】
前記第２ポリマー組成物は、スチレン−イソプレン−スチレントリブロック共重合体およびスチレン−イソブチレンジブロック共重合体の少なくともいずれかを含む、請求項２に記載の空気入りタイヤ。
【請求項４】
前記第１層の厚さは０．０５ｍｍ以上０．６ｍｍ以下であり、前記第２層の厚さは０．０１ｍｍ以上０．３ｍｍ以下である、請求項２または３に記載の空気入りタイヤ。
【請求項５】
前記液状ポリイソプレンのマレイン酸モノメチルエステル付加物は、１分子中のマレイン酸モノメチルエステルの数が１個以上２０個以下であり、重量平均分子量が５，０００以上５０，０００以下である、請求項１〜４のいずれかに記載の空気入りタイヤ。
【請求項６】
前記液状ポリイソプレンの無水マレイン酸付加物は、１分子中の無水マレイン酸の数が１個以上２０個以下であり、重量平均分子量が５，０００以上５０，０００以下である、請求項１〜５のいずれかに記載の空気入りタイヤ。
【請求項７】
前記スチレン−イソブチレン−スチレントリブロック共重合体は、スチレン成分含有量が１０質量％以上３０質量％以下であり、重量平均分子量が５０，０００以上４００，０００以下である、請求項１〜６のいずれかに記載の空気入りタイヤ。
【請求項８】
前記スチレン−イソプレン−スチレントリブロック共重合体は、スチレン成分含有量が１０質量％以上３０質量％以下であり、重量平均分子量が１００，０００以上２９０，０００以下である、請求項３〜７のいずれかに記載の空気入りタイヤ。
【請求項９】
前記スチレン−イソブチレンジブロック共重合体は、直鎖状であり、スチレン成分含有量が１０質量％以上３５質量％以下であり、重量平均分子量が４０，０００以上１２０，０００以下である、請求項３〜８のいずれかに記載の空気入りタイヤ。
【発明の詳細な説明】
【技術分野】
【０００１】
本発明は、空気入りタイヤに関し、より特定的には、接着性および耐空気透過性に優れたインナーライナーを備えた空気入りタイヤに関する。
【背景技術】
【０００２】
インナーライナーは、タイヤの内部に配され、空気入りタイヤ内部から外部への空気の漏れの量（空気内圧低下）を軽減して耐空気透過性を向上させる機能を有している。近年、車の低燃費化に対する強い社会的要請から、タイヤの軽量化が図られており、インナーライナーにおいても、軽量化が行われるようになってきた。
【０００３】
現在、インナーライナー用ゴム組成物は、たとえばブチルゴム７０〜１００質量％および天然ゴム３０〜０質量％を含む、ブチルゴムを主体とするゴム配合（以下、ブチル系ゴムともいう）を使用することで、タイヤの耐空気透過性を向上させることが行われている。また、ブチル系ゴムは、ブチレン以外に約１質量％のイソプレンを含み、これが硫黄・加硫促進剤・亜鉛華と相まって、ゴム分子間の架橋を可能にしている。ブチル系ゴムを用いてインナーライナーを作製した場合、乗用車用タイヤでは０．６〜１．０ｍｍ、トラック・バス用タイヤでは１．０〜２．０ｍｍ程度の厚みが必要となる。タイヤの軽量化を図るために、ブチル系ゴムより耐空気透過性に優れ、インナーライナー層の厚みをより薄くできるポリマーが要請されている。
【０００４】
タイヤの軽量化を図るために、インナーライナー用の組成物として、ブチル系ゴムにかえて熱可塑性樹脂を含む材料が提案されている。しかし熱可塑性樹脂を含む材料からなるインナーライナーを用いてタイヤを製造すると、加硫工程の圧力でインナーライナーが部分的に薄くなりすぎてしまう。すると、タイヤにおけるインナーライナーの仕上がりゲージが設計より薄くなってしまう。インナーライナーが薄い箇所では、カーカスコードが浮き出て見えるため（オープンスレッド）、ユーザーには外観が悪いという印象を与えてしまう。さらに、インナーライナーが薄いと、部分的に耐空気透過性が悪くなり、タイヤ内圧が低下して、最悪な場合にはタイヤがバーストしてしまうおそれがある。
【０００５】
また、車両の走行中に、インナーライナーのショルダー部近傍に大きなせん断歪みが作用する。熱可塑性樹脂を含むフィルムをインナーライナーに使用した場合、せん断歪みによって、インナーライナーとカーカスプライの接着界面で剥離が発生しやすくなり、タイヤの空気漏れが発生するという問題があった。
【０００６】
インナーライナーの軽量化のため、熱可塑性エラストマーを含む材料を用いる技術も提案されている。しかしブチル系ゴムからなるインナーライナーより厚みが薄く、高い耐空気透過性を示す材料は、インナーライナーに隣接するインスレーションゴムやカーカスプライゴムとの加硫接着力が、ブチル系ゴムからなるインナーライナーよりも劣ることが分かっている。
【０００７】
インナーライナーの加硫接着力が小さいと、インナーライナーとインスレーションゴム、またはカーカスプライゴムの間に空気が混入し、小さな風船のようなものが現れるエアーイン現象が生じる。タイヤの内側に小さな斑模様が多数あることで、ユーザーには外観が悪いという印象を与える。さらに、車両の走行中にエアが起点となりインナーライナーとインスレーションゴム、またはカーカスプライゴムとの剥離が生じ、インナーライナーに亀裂が生じてタイヤ内圧が低下し、最悪な場合はタイヤがバーストしてしまうおそれがある。
【０００８】
特許文献１（特開２００７−２９１２５６号公報）には、空気圧低下の抑制、耐久性の向上および燃費の向上を同時に実現することが可能な空気入りタイヤとして、天然ゴムおよび／または合成ゴムからなるゴム成分の１００質量部に対して、下記の一般式（Ｉ）、
【０００９】
【化１】
2014037198.tif 000003
【００１０】
（式中、ｍおよびｎはそれぞれ独立して１〜１００であり、ｘは１〜１０００である。）で表されるエチレン−ビニルアルコ−ル共重合体が１５〜３０質量部の範囲内で少なくとも含有されたインナーライナー用ゴム組成物をインナーライナー層に用いてなる空気入りタイヤが提案されている。しかし、特許文献１の技術においては、該ゴム組成物を用いたゴムシートの厚みは１ｍｍであり、タイヤの軽量化という点で改善の余地がある。
【００１１】
特許文献２（特開平９−１６５４６９号公報）には、空気透過率の低いナイロンを用いてインナーライナー層を形成し、ゴム組成物であるタイヤ内面またはカーカス層との接着性を向上させることのできる空気入りタイヤが提案されている。しかし、特許文献２の技術においては、ナイロンフィルム層を形成するために、ナイロンフィルムをＲＦＬ処理した後、ゴム組成物から成るゴム糊を接着する必要があり、工程が複雑化するという問題がある。
【００１２】
特許文献３（特開２０１０−１３６４６号公報）には、熱可塑性エラストマーであるＳＩＢＳに粘着付与剤として石油樹脂、テルペン樹脂を用いて接着力を向上することが提案されている。しかしＳＩＢＳのほかにポリアミド系ポリマーをブレンドしており、耐屈曲亀裂性が低下するという問題がある。
【００１３】
また特許文献４（特開２０１０−１００６７５号公報）には、ＳＩＢＳと硫黄架橋可能な重合体のブレンド物に粘着付与剤として、天然ロジン、テルペン、クロマンインデン樹脂、石油樹脂またはアルキルフェノール樹脂などを用いて、カーカスプライゴムの接着性を向上することが提案されている。
【００１４】
しかしＳＩＢＳの１００重量部に対して硫黄加硫可能な重合体を１０〜３００重量部ブレンドする技術では、硫黄架橋可能な重合体が１００重量部以下の場合、ＳＩＢＳがマトリックス（海部分）で、硫黄架橋可能な重合体がドメイン構造（島部分）となり、カーカスゴムへの接触界面での接着力が向上しない。また硫黄架橋可能な重合体が１００重量部以上の場合、ブチルゴム以外ではガスバリア性が低下し、ブチルゴムでは接着力が低下し、更にはブレンドする重合体によっては、粘着が高くなり厚さ６００μｍ以下のフィルムを作製できないという問題がある。
【００１５】
特許文献５（国際公開第２００８／０２９７８１号）は、熱可塑性樹脂と熱可塑性エラストマーをブレンドしたフィルム積層体のストリップでタイヤを製造している。積層体にすることで、ガスバリア性、接着性を改善することができ、リボン状のストリップ間の接合を可能にしている。しかし、この技術はフィルム積層体の未加硫生カバーでのゲージは一定であり、ゲージを薄くするとバットレス部などで加硫後のタイヤ仕上がりが薄くなってしまう可能性がある。
【先行技術文献】
【特許文献】
【００１６】
【特許文献１】特開２００７−２９１２５６号公報
【特許文献２】特開平９−１６５４６９号公報
【特許文献３】特開２０１０−１３６４６号公報
【特許文献４】特開２０１０−１００６７５号公報
【特許文献５】国際公開第２００８／０２９７８１号
【発明の概要】
【発明が解決しようとする課題】
【００１７】
本発明は、隣接ゴムとの接着性に優れたインナーライナーを備え、耐空気透過性、耐屈曲亀裂成長性に優れた空気入りタイヤを提供することを目的とする。
【課題を解決するための手段】
【００１８】
本発明は、一対のビード部の間に装架されたカーカスプライのタイヤ内側にインナーライナーを備えた空気入りタイヤであって、インナーライナーは、第１ポリマー組成物からなる第１層を有し、第１ポリマー組成物は、スチレン−イソブチレン−スチレントリブロック共重合体１００質量部に対して、液状ポリイソプレン、液状ポリイソプレンの無水マレイン酸付加物および液状ポリイソプレンのマレイン酸モノメチルエステル付加物よりなる群から選ばれる少なくともいずれかを０．５質量部以上７０質量部以下含む。
【００１９】
本発明は、一対のビード部の間に装架されたカーカスプライのタイヤ内側にインナーライナーを備えた空気入りタイヤであって、インナーライナーは、第１ポリマー組成物からなる第１層および第２ポリマー組成物からなる第２層を有し、第１ポリマー組成物は、スチレン−イソブチレン−スチレントリブロック共重合体１００質量部に対して、液状ポリイソプレン、液状ポリイソプレンの無水マレイン酸付加物および液状ポリイソプレンのマレイン酸モノメチルエステル付加物よりなる群から選ばれる少なくともいずれかを０．５質量部以上３５質量部以下含み、第２ポリマー組成物は、ポリマー成分中、スチレン−イソブチレン−スチレントリブロック共重合体を１０質量％以上８０質量％以下含み、第２層は前記カーカスプライと接するように配置される。
【００２０】
本発明の空気入りタイヤにおいて、第２ポリマー組成物は、スチレン−イソプレン−スチレントリブロック共重合体およびスチレン−イソブチレンジブロック共重合体の少なくともいずれかを含むことが好ましい。
【００２１】
本発明の空気入りタイヤにおいて、第１層の厚さは０．０５ｍｍ以上０．６ｍｍ以下であり、第２層の厚さは０．０１ｍｍ以上０．３ｍｍ以下であることが好ましい。
【００２２】
本発明の空気入りタイヤにおいて、液状ポリイソプレンのマレイン酸モノメチルエステル付加物は、１分子中のマレイン酸モノメチルエステルの量が１質量％以上１０質量％以下であり、重量平均分子量が５，０００以上５０，０００以下であることが好ましい。
【００２３】
本発明の空気入りタイヤにおいて、液状ポリイソプレンの無水マレイン酸付加物は、１分子中の無水マレイン酸の量が１質量％以上１０質量％以下であり、重量平均分子量が５，０００以上５０，０００以下であることが好ましい。
【００２４】
本発明の空気入りタイヤにおいて、スチレン−イソブチレン−スチレントリブロック共重合体は、スチレン成分含有量が１０質量％以上３０質量％以下であり、重量平均分子量が５０，０００以上４００，０００以下であることが好ましい。
【００２５】
本発明の空気入りタイヤにおいて、スチレン−イソプレン−スチレントリブロック共重合体は、スチレン成分含有量が１０質量％以上３０質量％以下であり、重量平均分子量が１００，０００以上２９０，０００以下であることが好ましい。
【００２６】
本発明の空気入りタイヤにおいて、スチレン−イソブチレンジブロック共重合体は、直鎖状であり、スチレン成分含有量が１０質量％以上３５質量％以下であり、重量平均分子量が４０，０００以上１２０，０００以下であることが好ましい。
【発明の効果】
【００２７】
本発明によれば、隣接ゴムとの接着性に優れたインナーライナーを備え、耐空気透過性、耐屈曲亀裂成長性に優れた空気入りタイヤを得ることができる。
【図面の簡単な説明】
【００２８】
【図１】本発明の一実施の形態における空気入りタイヤの右半分の概略断面図である。
【図２】本発明の一実施の形態におけるインナーライナーとカーカスの配置状態を示す概略断面図である。
【図３】本発明の一実施の形態におけるインナーライナーとカーカスの配置状態を示す概略断面図である。
【発明を実施するための形態】
【００２９】
［実施の形態１］
＜空気入りタイヤの構造＞
本発明の一実施の形態における空気入りタイヤの構造を、図１に基づいて説明する。図１は、空気入りタイヤの右半分の概略断面図である。空気入りタイヤ１は、トレッド部２と、該トレッド部両端からトロイド形状を形成するようにサイドウォール部３とビード部４とを有している。さらに、ビード部４にはビードコア５が埋設される。また、一方のビード部４から他方のビード部に亘って設けられ、両端をビードコア５のまわりに巻き返して係止されるカーカスプライ６と、該カーカスプライ６のクラウン部外側には、少なくとも２枚のプライよりなるベルト層７とが配置されている。
【００３０】
前記ベルト層７は、通常、スチールコードまたはアラミド繊維等のコードよりなるプライの２枚をタイヤ周方向に対して、コードが通常５〜３０°の角度になるようにプライ間で相互に交差するように配置される。なおベルト層の両端外側には、トッピングゴム層を設け、ベルト層両端の剥離を軽減することができる。またカーカスプライはポリエステル、ナイロン、アラミド等の有機繊維コードがタイヤ周方向にほぼ９０°に配列されており、カーカスプライとその折り返し部に囲まれる領域には、ビードコア５の上端からサイドウォール方向に延びるビードエーペックス８が配置される。また前記カーカスプライ６のタイヤ半径方向内側には一方のビード部４から他方のビード部４に亘るインナーライナー９が配置されている。空気入りタイヤ１は、インナーライナー９に、以下に記載するインナーライナーを用いることを特徴とする。
【００３１】
＜第１層からなるインナーライナー＞
本発明の一実施の形態において、インナーライナーは、第１ポリマー組成物からなる第１層からなる。
【００３２】
（第１層）
第１層に用いられる第１ポリマー組成物は、スチレン−イソブチレン−スチレントリブロック共重合体（以下、「ＳＩＢＳ」ともいう）１００質量部に対して、液状ポリイソプレン（以下、「ＬＩＲ」ともいう）、液状ポリイソプレンのマレイン酸モノメチルエステル付加物（以下、「マレイン酸変性ＬＩＲ」ともいう）および液状ポリイソプレンの無水マレイン酸付加物（以下、「無水マレイン酸変性ＬＩＲ」ともいう）よりなる群から選ばれる少なくともいずれかを０．５質量部以上７０質量部以下含む。
【００３３】
（スチレン−イソブチレン−スチレントリブロック共重合体）
ＳＩＢＳのイソブチレンブロック由来により、ＳＩＢＳを含むポリマー組成物は優れた耐空気透過性を有する。したがって、ＳＩＢＳを含むポリマー組成物をインナーライナーに用いた場合、耐空気透過性に優れた空気入りタイヤを得ることができる。
【００３４】
さらに、ＳＩＢＳは芳香族以外の分子構造が完全飽和であることにより、劣化硬化が抑制され、優れた耐久性を有する。したがって、ＳＩＢＳを含むポリマー組成物をインナーライナーに用いた場合、耐久性に優れた空気入りタイヤを得ることができる。
【００３５】
ＳＩＢＳを含むポリマー組成物をインナーライナーに適用して空気入りタイヤを製造した場合には、耐空気透過性を確保できる。したがってハロゲン化ブチルゴム等の、従来から耐空気透過性を付与するために使用されてきた高比重のハロゲン化ゴムを使用する必要がなく、使用する場合にも使用量の低減が可能である。これによってタイヤの軽量化が可能であり燃費が向上する。
【００３６】
ＳＩＢＳの分子量は特に制限はないが、流動性、成形化工程、ゴム弾性などの観点から、ＧＰＣ測定による重量平均分子量が５０，０００以上４００，０００以下であることが好ましい。重量平均分子量が５０，０００未満であると引張強度、引張伸びが低下するおそれがあり、４００，０００を超えると流動性、成形性が悪くなるおそれがあるため好ましくない。
【００３７】
ＳＩＢＳは耐空気透過性と耐久性をより良好にする観点から、ＳＩＢＳ中のスチレン成分の含有量は１０質量％以上３０質量％以下が好ましく、１４質量％以上２３質量％以下がさらに好ましい。
【００３８】
該ＳＩＢＳは、その共重合体において、各ブロックの重合度は、ゴム弾性と取り扱い（重合度が１０，０００未満では液状になる）の点からイソブチレンでは１０，０００〜１５０，０００程度、またスチレンでは５，０００〜３０，０００程度であることが好ましい。
【００３９】
該ＳＩＢＳは、イソブチレン成分とスチレン成分のモル比（イソブチレン成分／スチレン成分）が、該共重合体のゴム弾性の点から４０／６０〜９５／５であることが好ましい。
【００４０】
ＳＩＢＳは、一般的なビニル系化合物のリビングカチオン重合法により得ることができる。例えば、特開昭６２−４８７０４号公報および特開昭６４−６２３０８号公報には、イソブチレンと他のビニル化合物とのリビングカチオン重合が可能であり、ビニル化合物にイソブチレンと他の化合物を用いることでポリイソブチレン系のブロック共重合体を製造できることが開示されている。
【００４１】
ＳＩＢＳは分子内に芳香族以外の二重結合を有していないために、分子内に二重結合を有している重合体、例えばポリブタジエンに比べて紫外線に対する安定性が高く、従って耐候性が良好である。さらに分子内に二重結合を有しておらず、飽和系のゴム状ポリマーであるにも関わらず、波長５８９ｎｍの光の２０℃での屈折率（ｎＤ）は、ポリマーハンドブック（１９８９年：ワイリー（Ｐｏｌｙｍｅｒ  Ｈａｎｄｂｏｏｋ，  Ｗｉｌｌｙ，１９８９））によると、１．５０６である。これは他の飽和系のゴム状ポリマー、例えば、エチレン−ブテン共重合体に比べて有意に高い。
【００４２】
（液状ポリイソプレン）
本発明の一実施の形態において、第１ポリマー組成物は液状ポリイソプレンを含むことができる。液状ポリイソプレンは、下記式（ＩＩ）で表わされる。
【００４３】
【化２】
2014037198.tif 000004
【００４４】
液状ポリイソプレンは、加硫接着性に優れているという特性を有する。したがって、ＳＩＢＳに液状ポリイソプレンを配合することで、隣接ゴム層との加硫接着性に優れたインナーライナー用ポリマー組成物を得ることができる。
【００４５】
液状ポリイソプレンは、加硫後の接着性および流動性の観点から、ＧＰＣ測定による重量平均分子量が５，０００以上５０，０００以下であることが好ましい。さらに重量平均分子量は、１０，０００以上４０，０００以下であることがより好ましい。
【００４６】
第１ポリマー組成物中の液状ポリイソプレンの含有量は、ＳＩＢＳ１００質量部に対して、０．５質量部以上７０質量部以下である。液状ポリイソプレンの含有量が０．５質量部以上であると、隣接ゴムとの接着性が優れたインナーライナーを得ることができる。また液状ポリイソプレンの含有量が７０質量部以下であると、ポリマー組成物中のＳＩＢＳの含有量を十分に確保することができるため、優れた耐空気透過性と耐屈曲亀裂性を有するインナーライナーを得ることができる。液状ポリイソプレンの含有量は、ＳＩＢＳ１００質量部に対して、２質量部以上４５質量部以下がさらに好ましい。
【００４７】
（液状ポリイソプレンのマレイン酸モノメチルエステル付加物）
本発明の一実施の形態において、第１ポリマー組成物は液状ポリイソプレンのマレイン酸モノメチルエステル付加物を含むことができる。マレイン酸変性ＬＩＲは、下記式（ＩＩ）で表わされる。
【００４８】
【化３】
2014037198.tif 000005
【００４９】
式（３）中、ｍ、ｎの比率および数は特に限定されないが、加硫後の接着性および流動性の観点から、たとえばｍ／ｎ＝１〜７５０、ｍ＝２０〜７５０、ｎ＝１〜２０が好ましい。
【００５０】
マレイン酸変性ＬＩＲは、加硫接着性に優れているという特性を有する。したがって、ＳＩＢＳにマレイン酸変性ＬＩＲを配合することで、隣接ゴム層との加硫接着性に優れたインナーライナー用ポリマー組成物を得ることができる。
【００５１】
マレイン酸変性ＬＩＲは、加硫後の接着性および流動性の観点から、ＧＰＣ測定による重量平均分子量が５，０００以上５０，０００以下であることが好ましい。さらに重量平均分子量は、１０，０００以上４０，０００以下であることがより好ましい。
【００５２】
第１ポリマー組成物中のマレイン酸変性ＬＩＲの含有量は、ＳＩＢＳ１００質量部に対して、０．５質量部以上７０質量部以下である。マレイン酸変性ＬＩＲの含有量が５質量部以上であると、隣接ゴムとの接着性が優れたインナーライナーを得ることができる。またマレイン酸変性ＬＩＲの含有量が７０質量部以下であると、ポリマー組成物中のＳＩＢＳの含有量を十分に確保することができるため、優れた耐空気透過性と耐屈曲亀裂性を有するインナーライナーを得ることができる。マレイン酸変性ＬＩＲの含有量は、ＳＩＢＳ１００質量部に対して、２質量部以上４５質量部以下がさらに好ましい。
【００５３】
（液状ポリイソプレンの無水マレイン酸付加物）
本発明の一実施の形態において、第１ポリマー組成物は液状ポリイソプレンの無水マレイン酸付加物を含むことができる。無水マレイン酸変性ＬＩＲは、下記式（ＩＶ)で表わされる。
【００５４】
【化４】
2014037198.tif 000006
【００５５】
式（４）中、ｍ、ｎの比率および数は特に限定されないが、加硫後の接着性および流動性の観点から、たとえばｍ／ｎ＝１〜７５０、ｍ＝２０〜７５０、ｎ＝１〜２０が好ましい。
【００５６】
無水マレイン酸変性ＬＩＲは、加硫接着性に優れているという特性を有する。したがって、ＳＩＢＳに無水マレイン酸変性ＬＩＲを配合することで、隣接ゴム層との加硫接着性に優れたインナーライナー用ポリマー組成物を得ることができる。
【００５７】
無水マレイン酸変性ＬＩＲは、加硫後の接着性および流動性の観点から、ＧＰＣ測定による重量平均分子量が５，０００以上５０，０００以下であることが好ましい。さらに重量平均分子量は、１０，０００以上４０，０００以下であることがより好ましい。
【００５８】
第１ポリマー組成物中の無水マレイン酸変性ＬＩＲの含有量は、ＳＩＢＳ１００質量部に対して、０．５質量部以上７０質量部以下である。無水マレイン酸変性ＬＩＲの含有量が０．５質量部以上であると、隣接ゴムとの接着性が優れたインナーライナーを得ることができる。また無水マレイン酸変性ＬＩＲの含有量が７０質量部以下であると、ポリマー組成物中のＳＩＢＳの含有量を十分に確保することができるため、優れた耐空気透過性と耐屈曲亀裂性を有するインナーライナーを得ることができる。無水マレイン酸変性ＬＩＲの含有量は、ＳＩＢＳ１００質量部に対して、２質量部以上４５質量部以下がさらに好ましい。
【００５９】
なお、本発明の一実施の形態において、第１ポリマー組成物は、液状ポリイソプレン、マレイン酸変性ＬＩＲおよび無水マレイン酸変性ＬＩＲよりなる群から選ばれる、２種類以上を含有することができる。この場合、液状ポリイソプレン、マレイン酸変性ＬＩＲおよび無水マレイン酸変性ＬＩＲの合計の含有量は、ＳＩＢＳ１００質量部に対して、０．５質量部以上７０質量部以下である。
【００６０】
（第１層の厚さ）
第１層の厚さは、０．０５ｍｍ以上０．６ｍｍ以下が好ましい。第１層の厚さが０．０５ｍｍ未満であると、第１層をインナーライナーに適用した生タイヤの加硫時に、第１層がプレス圧力で破れてしまい、得られたタイヤにおいてエアーリーク現象が生じるおそれがある。一方、第１層の厚さが０．６ｍｍを超えるとタイヤ重量が増加し、低燃費性能が低下する。第１層の厚さは、さらに０．０５ｍｍ以上０．４ｍｍ以下であることが好ましい。
【００６１】
（その他の配合剤）
第１ポリマー組成物には、その他の補強剤、加硫剤、加硫促進剤、各種オイル、老化防止剤、軟化剤、可塑剤、カップリング剤などのタイヤ用または一般のポリマー組成物に配合される各種配合剤および添加剤を配合することができる。また、これらの配合剤、添加剤の含有量も一般的な量とすることができる。
【００６２】
＜インナーライナーの製造方法＞
第１層からなるインナーライナーは、第１ポリマー組成物の各種配合剤を押出成形またはカレンダー成形などのスチレン系熱可塑性エラストマーをフィルム化する通常の方法によって製造できる。
【００６３】
＜空気入りタイヤの製造方法＞
本発明の空気入りタイヤは、生タイヤに上記のインナーライナーを適用して他の部材とともに加硫成形することによって製造することができる。
【００６４】
インナーライナーを構成する第１ポリマー組成物は熱可塑性エラストマーを含む組成物であり、加硫温度、例えば１５０℃〜１８０℃において、金型中で軟化状態にある。軟化状態とは分子運動性が向上し固体と液体の中間状態を意味する。熱可塑性エラストマー組成物は軟化状態では隣接する部材と粘着、接着しやすい。そのため、熱可塑性エラストマーの形状変化や隣接部材との粘着、融着を防止するために、タイヤの製造の際には、冷却工程を必要とする。冷却工程は、タイヤ加硫後に、１０〜３００秒間、５０〜１２０℃に急冷し、ブラダー内を冷却する。冷却媒体としては、空気、水蒸気、水およびオイルより選択される１種以上が使用される。かかる冷却工程を採用することで、インナーライナーの厚さを薄くすることができる。
【００６５】
［実施の形態２］
＜空気入りタイヤの構造＞
本実施の形態における空気入りタイヤは、実施の形態１と同様の構造を有することができる。本実施の形態において、空気入りタイヤに用いられるインナーライナーは、第１ポリマー組成物からなる第１層および第２ポリマー組成物からなる第２層を含む。
【００６６】
＜第１層＞
第１層は、実施の形態１に記載の第１層と同様のものを用いることができる。
【００６７】
なお、第１ポリマー組成物は、スチレン−イソブチレン−スチレントリブロック共重合体１００質量部に対して、液状ポリイソプレン、液状ポリイソプレンの無水マレイン酸付加物および液状ポリイソプレンのマレイン酸モノメチルエステル付加物よりなる群から選ばれる少なくともいずれかを０．５質量部以上３５質量部以下含む。ＬＩＲ、マレイン酸変性ＬＩＲ、無水マレイン酸変性ＬＩＲの含有量が０．５質量部未満であると、第２層との十分な接着性を得ることができない。一方、３５質量部を超えると、タイヤの転がり抵抗の低減効果が劣る傾向がある。
【００６８】
＜第２層＞
第２層に用いられる第２ポリマー組成物は、ポリマー成分中、スチレン−イソブチレン−スチレントリブロック共重合体を１０質量％以上８０質量％以下含むことが好ましい。
【００６９】
ＳＩＢＳは、実施の形態１に記載のＳＩＢＳと同様のものを用いることができる。
ＳＩＢＳの第２ポリマー組成物中の含有量は、ポリマー成分中、１０質量％以上８０質量％が好ましい。ＳＩＢＳが１０質量％より少ないと第１層との接着性が低下し、ＳＩＢＳが８０質量％を超えるとカーカスプライとの接着性が低下する傾向がある。
【００７０】
第２ポリマー組成物は、ＳＩＢＳとともに、他のスチレン系熱可塑性エラストマーを含むことが好ましい。ここでスチレン系熱可塑性エラストマーとは、ハードセグメントとしてスチレンブロックを含む共重合体をいう。例えば、スチレン−イソプレン−スチレントリブロック共重合体（以下、「ＳＩＳ」ともいう）、スチレン−イソブチレンジブロック共重合体（以下、「ＳＩＢ」ともいう）、スチレン−ブタジエン−スチレンブロック共重合体（以下、「ＳＢＳ」ともいう）、スチレン−エチレン・ブテン−スチレンブロック共重合体（以下、「ＳＥＢＳ」ともいう）、スチレン−エチレン・プロピレン−スチレンブロック共重合体（以下、「ＳＥＰＳ」ともいう）、スチレン−エチレン・エチレン・プロピレン−スチレンブロック共重合体（以下、「ＳＥＥＰＳ」ともいう）、スチレン−ブタジエン・ブチレン−スチレンブロック共重合体（以下、「ＳＢＢＳ」ともいう）がある。
【００７１】
また、スチレン系熱可塑性エラストマーは、その分子構造において、エポキシ基を有してもよく、例えば、ダイセル化学工業（株）社製、エポフレンドＡ１０２０（重量平均分子量が１０万、エポキシ当量が５００）のエポキシ変性スチレン−ブタジエン−スチレン共重合体（以下、「エポキシ化ＳＢＳ」ともいう）を使用できる。
【００７２】
スチレン系熱可塑性エラストマーのうち、スチレン−イソプレン−スチレントリブロック共重合体（ＳＩＳ）およびスチレン−イソブチレンジブロック共重合体（ＳＩＢ）を用いることが特に好ましい。
【００７３】
（スチレン−イソプレン−スチレントリブロック共重合体）
ＳＩＳのイソプレンブロックはソフトセグメントであるため、ＳＩＳを含むポリマー組成物はゴム成分と加硫接着しやすい。したがって、ＳＩＳを含むポリマー組成物をインナーライナーに用いた場合、該インナーライナーは、カーカスプライを形成するゴムとの接着性に優れているため、耐久性に優れた空気入りタイヤを得ることができる。
【００７４】
ＳＩＳの分子量は特に制限はないが、ゴム弾性および成形性の観点から、ＧＰＣ測定による重量平均分子量が１００，０００以上２９０，０００以下であることが好ましい。重量平均分子量が１００，０００未満であると引張強度が低下するおそれがあり、２９０，０００を超えると押出加工性が悪くなるため好ましくない。ＳＩＳ中のスチレン成分の含有量は、粘着性、接着性およびゴム弾性の観点から１０質量％以上３０質量％以下が好ましい。
【００７５】
本発明において、ＳＩＳにおける、各ブロックの重合度は、ゴム弾性と取り扱いの観点からイソプレンでは５００〜５，０００程度、またスチレンでは５０〜１，５００程度であることが好ましい。
【００７６】
前記ＳＩＳは、一般的なビニル系化合物の重合法により得ることができ、例えば、リビングカチオン重合法により得ることができる。
【００７７】
（スチレン−イソブチレンジブロック共重合体）
ＳＩＢのイソブチレンブロックはソフトセグメントであるため、ＳＩＢを含むポリマー組成物はゴム成分と加硫接着しやすい。したがって、ＳＩＢを含むポリマー組成物をインナーライナーに用いた場合、該インナーライナーは、たとえばカーカスやインスレーションを形成する隣接ゴムとの接着性に優れているため、耐久性に優れた空気入りタイヤを得ることができる。
【００７８】
ＳＩＢとしては、直鎖状のものを用いることがゴム弾性および接着性の観点から好ましい。ＳＩＢの分子量は特に制限はないが、ゴム弾性および成形性の観点から、ＧＰＣ測定による重量平均分子量が４０，０００以上１２０，０００以下であることが好ましい。重量平均分子量が４０，０００未満であると引張強度が低下するおそれがあり、１２０，０００を超えると押出加工性が悪くなるおそれがあるため好ましくない。
【００７９】
ＳＩＢ中のスチレン成分の含有量は、粘着性、接着性およびゴム弾性の観点から１０質量％以上３５質量％以下であることが好ましい。
【００８０】
本発明において、ＳＩＢにおける、各ブロックの重合度は、ゴム弾性と取り扱いの観点からイソブチレンでは３００〜３，０００程度、またスチレンでは１０〜１，５００程度であることが好ましい。
【００８１】
前記ＳＩＢは、一般的なビニル系化合物のリビング重合法により得ることができ、例えば、攪拌機にメチルシクロヘキサン、ｎ−ブチルクロライド、クミルクロライドを加え、−７０℃に冷却した後、２時間反応させ、その後に大量のメタノールを添加して反応を停止させ、６０℃で真空乾燥してＳＩＢを製造できる。
【００８２】
＜第２層の厚さ＞
第２層の厚さは、０．０１ｍｍ以上０．３ｍｍ以下が好ましい。第２層の厚さが０．０１ｍｍ未満であると、インナーライナーを配置した生タイヤの加硫時に、第２層がプレス圧力で破れてしまい、加硫接着力が低下するおそれがある。一方、第２層の厚さが０．３ｍｍを超えるとタイヤ重量が増加し低燃費性能が低下する可能性がある。第２層の厚さは、さらに０．０５ｍｍ以上０．２ｍｍ以下であることが好ましい。
【００８３】
＜インナーライナーの製造方法＞
本実施の形態におけるインナーライナーは、実施の形態１に記載のインナーライナーの製造方法と同様な方法で製造することができる。
【００８４】
＜空気入りタイヤの製造方法＞
本実施の形態における空気入りタイヤは、実施の形態１に記載の空気入りタイヤの製造方法と同様な方法で製造することができる。なお、インナーライナーを生タイヤに配置する際は、第２層が、カーカスプライ６１に接するようにタイヤ半径方向外側に向けて配置する。このように配置すると、タイヤ加硫工程において、第２層とカーカス６との接着強度を高めることができる。得られた空気入りタイヤは、インナーライナーとカーカスプライ６１のゴム層とが良好に接着しているため、優れた耐空気透過性および耐久性を有することができる。以下、インナーライナーの空気入りタイヤにおける配置状態を図２および図３を用いて説明する。
【００８５】
図２において、インナーライナーＰＬは、第１層ＰＬ１および第２層ＰＬ２から構成される。インナーライナーＰＬを空気入りタイヤのインナーライナーに適用する場合、第２層ＰＬ２がカーカスプライ６１に接するようにタイヤ半径方向外側に向けて設置すると、タイヤの加硫工程において、第２層ＰＬ２とカーカス６１との接着強度を高めることができる。したがって得られた空気入りタイヤは、インナーライナーとカーカスプライ６１とが良好に接着しているため、優れた耐空気透過性および耐久性を有することができる。
【００８６】
図３において、インナーライナーＰＬは、第１層ＰＬ１と第２層ＰＬ２との間に、第３層ＰＬ３として、ウレタンゴム、シリコーンゴムよりなるフィルムを有している。該インナーライナーＰＬを空気入りタイヤのインナーライナーに適用する場合、第２層ＰＬ２の面を、カーカスプライ６１に接するようにタイヤ半径方向外側に向けて設置すると、タイヤの加硫工程において、第２層ＰＬ２とカーカスプライ６１との接着強度を高めることができる。したがってインナーライナーとカーカスプライ６１とが良好に接着しているため、優れた耐空気透過性および耐久性を有することができる。
【実施例１】
【００８７】
＜インナーライナーの作製＞
表１に示す配合処方にしたがって、各種配合剤を２軸押出機（スクリュ径：φ５０ｍｍ、Ｌ／Ｄ：３０、シリンダ温度：２２０℃）に投入してペレット化した。その後、Ｔダイ押出機（スクリュ径：φ８０ｍｍ、Ｌ／Ｄ：５０、ダイリップ幅：５００ｍｍ、シリンダ温度：２２０℃、フィルムゲ−ジ：０．３ｍｍ）にて未加硫インナーライナー用ポリマーシートを作製した。該ポリマーシートを用いて以下の試験を行った。
【００８８】
＜剥離力試験＞
ＪＩＳ  Ｋ  ６２５６「加硫ゴム及び熱可塑性ゴム−接着性の求め方」に準じて接着力試験を行った。はじめに、厚さ０．３ｍｍの前記ポリマーシートおよび厚さ２ｍｍのゴムシート（配合：ＮＲ／ＢＲ／ＳＢＲ＝４０／３０／３０）および補強キャンバス生地を、前記の順番で重ねて１７０℃の条件下で１２分間加圧加熱することによって剥離用試験片を作製した。得られた試験片を用いて、剥離試験を行い、インナーライナー用ポリマーシートとゴムシートの接着力を測定した。試験片の大きさは２５ｍｍ幅で、２３℃の室温条件下で行った。以下の計算式により、試料１を基準（１００）として各試料の接着力指数を算出した。数値が大きいほど接着性に優れている。
【００８９】
（接着力指数）＝（各試料の接着力）／（試料１の接着力）×１００
結果を表１に示す。
【００９０】
＜ＪＩＳ−Ａ硬度＞
ＪＩＳ  Ｋ  ６２５３「加硫ゴム及び熱可塑性ゴムの硬さの求め方」に準じて試験片を作製し、２３℃の室温条件下でＪＩＳ−Ａ硬度を測定した。結果を表１に示す。
【００９１】
＜タイヤの作製＞
上記のインナーライナー用ポリマーシートを、図１の構造を有する１９５／６５Ｒ１５サイズのタイヤのインナーライナー部分に適用して生タイヤを製造し、次に加硫工程において、１７０℃で２０分間プレス加硫を行った。該タイヤを用いて以下の試験を行った。
【００９２】
＜静的空気圧低下率試験＞ 
１９５／６５Ｒ１５スチールラジアルＰＣタイヤをＪＩＳ規格リム１５×６ＪＪに組み付け、初期空気圧３００Ｋｐａを封入し、９０日間室温で放置し、空気圧の低下率を計算した。数値が小さいほど耐空気透過性に優れている。
【００９３】
結果を表１に示す。
＜屈曲亀裂成長試験＞
ＪＩＳ  Ｋ  ６２６０「加硫ゴム及び熱可塑性ゴムのデマッチャ屈曲き裂試験方法」に準じて、試験片を作製し、屈曲亀裂成長試験を行い、７０％伸張を１００万回繰り返してゴムシートを屈曲させたのち、発生した亀裂の長さを測定した。得られた数値を試料１を基準（１００）として、各試料の耐屈曲亀裂成長性を下記式により指数表示した。数値が大きい方が亀裂が成長しにくく、良好といえる。
【００９４】
（耐屈曲亀裂成長性指数）＝（各試料の亀裂の長さ）／（試料１の亀裂の長さ）×１００
結果を表１に示す。
【００９５】
【表１】
2014037198.tif 000007
【００９６】
（注１）ＩＩＲ：エクソンモービル（株）製の「エクソンクロロブチル１０６８」
（注２）ＳＩＢＳ：カネカ（株）社製の「シブスタ−ＳＩＢＳＴＡＲ  １０２Ｔ」（ショアＡ硬度２５、スチレン成分含有量２５質量％）
（注３）ＬＩＲ（１）：クラレ社製の「ＬＩＲ−３０」（液状ポリイソプレン、重量平均分子量：２８０００）
（注４）ＬＩＲ（２）：クラレ社製の「ＬＩＲ−４０３」（無水マレイン酸変性ＬＩＲ、重量平均分子量：３４０００、１分子中の無水マレイン酸の数：３個）
（注５）ＬＩＲ（３）：クラレ社製の「ＬＩＲ−４１０」（マレイン酸変性ＬＩＲ、重量平均分子量：３００００、１分子中のマレイン酸モノメチルエステルの数：１０個）
（注６）カーボン：東海カーボン（株）製の「シーストＶ」（Ｎ６６０、Ｎ2ＳＡ  ２７ｍ2／ｇ）
＜評価結果＞
試料３〜５は、ＳＩＢＳおよびＬＩＲを含むポリマー組成物からなるインナーライナー、およびそれを用いた空気入りタイヤである。ポリマー成分がＳＩＢＳ１００質量％からなる試料２に比べて、耐空気透過性を維持したまま、接着性が向上した。
【００９７】
試料６〜８は、ＳＩＢＳおよび無水マレイン酸変性ＬＩＲを含むポリマー組成物からなるインナーライナー、およびそれを用いた空気入りタイヤである。ポリマー成分がＳＩＢＳ１００質量％からなる試料２に比べて、耐空気透過性を維持したまま、接着性が向上した。
【００９８】
試料９〜１１は、ＳＩＢＳおよびマレイン酸変性ＬＩＲを含むポリマー組成物からなるインナーライナー、およびそれを用いた空気入りタイヤである。ポリマー成分がＳＩＢＳ１００質量％からなる試料２に比べて、耐空気透過性を維持したまま、接着性が向上した。
【００９９】
試料２は、ポリマー成分がＳＩＢＳ１００質量％からなるインナーライナー用ポリマー組成物およびそれを用いた空気入りタイヤである。耐空気透過性は優れているが、接着性が悪い。
【実施例２】
【０１００】
＜インナーライナーの作製＞
表２に示す配合処方にしたがって、各種配合剤を２軸押出機（スクリュ径：φ５０ｍｍ、Ｌ／Ｄ：３０、シリンダ温度：２２０℃）に投入してペレット化した。その後、Ｔダイ押出機（スクリュ径：φ８０ｍｍ、Ｌ／Ｄ：５０、ダイリップ幅：５００ｍｍ、シリンダ温度：２２０℃、フィルムゲージ：０．３ｍｍ）にて、未加硫インナーライナー用ポリマーシートを作製した。該ポリマーシートを用いて以下の試験を行った。
【０１０１】
＜接着力試験＞
厚さ２ｍｍのゴムシート（配合：ＮＲ／ＢＲ／ＳＢＲ＝４０／３０／３０）、第２層および第１層のポリマーシートを、前記の順番で重ねて１７０℃の条件下で２０分で加硫し、接着力測定用のサンプルを作製した。引張試験機により剥離力を測定することで加硫接着力とした。下記計算式により、試料２９を基準（１００）として各試料の加硫接着力を指数で表示した。なお加硫接着力の指数が大きいほど、加硫接着力が高いことを示す。
【０１０２】
（接着力指数）＝（各試料の接着力）／（試料２９の加硫接着力）×１００
結果を表２に示す。
【０１０３】
＜空気入りタイヤの製造＞
上記インナーライナー用ポリマーシートを、図１の構造を有する１９５／６５Ｒ１５サイズのタイヤのインナーライナー部分に適用して生タイヤを製造し、次に加硫工程において、１７０℃で２０分間プレス加硫を行った。そしてタイヤを加硫金型から取り出すことなく、１００℃で３分間冷却した後、加硫金型から取り出した。冷却媒体としては水を使用した。かかる冷却工程を採用することで、０．３ｍｍの薄いインナーライナーを有する空気入りタイヤを製造することができた。
【０１０４】
得られたタイヤを用いて、以下の試験を行った。
＜屈曲亀裂成長試験＞
屈曲亀裂成長試験は、インナーライナーが割れたり剥がれたりするかどうかで評価した。タイヤをＪＩＳ規格リム１５×６ＪＪに組み付け、タイヤ内圧を通常よりも低内圧の１５０ＫＰａに設定し、荷重６００ｋｇ、速度１００ｋｍ／ｈ、走行距離２０，０００ｋｍでタイヤの内部を観察し、亀裂、剥離の数を測定した。試料２９を基準として、各試料の耐屈曲亀裂成長性を指数で表示した。指数の値が大きいほど、亀裂が生じにくく、良好といえる。
【０１０５】
（耐屈曲亀裂成長性指数）＝（試料２９の亀裂の数）／（各試料の亀裂の数）×１００
＜転がり抵抗試験＞
（株）神戸製鋼所製の転がり抵抗試験機を用いて、試作タイヤをＪＩＳ規格リム１５×６ＪＪに組み付け、荷重３．４ｋＮ、空気圧２３０ｋＰａ、速度８０ｋｍ／ｈの条件で、室温（３０℃）にて走行させて転がり抵抗を測定した。そして、下記の計算式に基づき試料２９を基準１００として、各試料の転がり抵抗変化率（％）を指数で表示した。転がり抵抗変化率が大きいほど、転がり抵抗が低減されていることを示す。
【０１０６】
転がり抵抗変化率＝（試料２９の転がり抵抗／各試料の転がり抵抗）×１００
＜静的空気圧低下率試験＞
１９５／６５Ｒ１５スチールラジアルＰＣタイヤをＪＩＳ規格リム１５×６ＪＪに組み付け、初期空気圧３００ｋＰａを封入し、９０日間室温で放置し、空気圧の低下率を計算した。数値が小さいほど空気圧が減りにくい。
【０１０７】
結果を表２に示す。
【０１０８】
【表２】
2014037198.tif 000008
【０１０９】
（注２）ＳＩＢＳ：カネカ（株）社製の「シブスタ−ＳＩＢＳＴＡＲ  １０２Ｔ」（ショアＡ硬度２５、スチレン成分含有量２５質量％、重量平均分子量：１００，０００）
（注３）ＬＩＲ（１）：クラレ社製の「ＬＩＲ−３０」（液状ポリイソプレン、重量平均分子量：２８０００）
（注４）ＬＩＲ（２）：クラレ社製の「ＬＩＲ−４０３」（無水マレイン酸変性ＬＩＲ、重量平均分子量：３４０００、１分子中の無水マレイン酸の数：３個）
（注５）ＬＩＲ（３）：クラレ社製の「ＬＩＲ−４１０」（マレイン酸変性ＬＩＲ、重量平均分子量：３００００、１分子中のマレイン酸モノメチルエステルの数：１０個）
（注７）ＳＩＳ：  クレイトンポリマー社製の「Ｄ１１６１ＪＰ」（スチレン成分含有量１５質量％、重量平均分子量：１５０，０００）
（注８）ＳＩＢ：以下の製造方法にしたがって、製造した。
【０１１０】
攪拌機付き２Ｌ反応容器に、メチルシクロヘキサン（モレキュラーシーブスで乾燥したもの）５８９ｍＬ、ｎ−ブチルクロライド（モレキュラーシーブスで乾燥したもの）６１３ｍｌ、クミルクロライド０．５５０ｇを加えた。反応容器を−７０℃に冷却した後、α−ピコリン（２−メチルピリジン）０．３５ｍＬ、イソブチレン１７９ｍＬを添加した。さらに四塩化チタン９．４ｍＬを加えて重合を開始し、−７０℃で溶液を攪拌しながら２．０時間反応させた。次に反応容器にスチレン５９ｍＬを添加し、さらに６０分間反応を続けた後、大量のメタノールを添加して反応を停止させた。反応溶液から溶剤などを除去した後に、重合体をトルエンに溶解して２回水洗した。このトルエン溶液をメタノール混合物に加えて重合体を沈殿させ、得られた重合体を６０℃で２４時間乾燥することによりスチレン−イソブチレンジブロック共重合体を得た（スチレン成分含有量：１５質量％、重量平均分子量：７０，０００）。
【０１１１】
＜評価結果＞
各試料を、第１層がＳＩＢＳのみからなり、第２層がＳＩＳ２０質量％およびＳＩＢＳ８０質量％からなる試料２９と比べて評価した。
【０１１２】
試料１２〜１５、試料２２、２３は、試料２９と同等の耐空気透過性を維持したまま、インナーライナーの接着力、および空気入りタイヤの耐屈曲亀裂成長性、転がり抵抗および耐空気透過性が優れていた。
【０１１３】
試料１６、２０は、すべての項目において、試料２９と同等の性能を有していた。
試料１７、２１、２４は、第１ポリマー組成物中のＬＩＲ、無水マレイン酸変性ＬＩＲ、またはマレイン酸変性ＬＩＲの含有量が、ＳＩＢＳ１００質量部に対して４０質量部である。試料２９に比べて、転がり抵抗が増加した。
【０１１４】
試料１８、１９は、第２層がＳＩＢＳを含まない。試料２９に比べて、接着力、耐屈曲亀裂成長性、転がり抵抗および耐空気透過性が劣っていた。
【０１１５】
試料２５〜２８は、第１層がＬＩＲ、無水マレイン酸変性ＬＩＲ、マレイン酸変性ＬＩＲのいずれも含んでいない。試料２９に比べて、接着力、耐屈曲亀裂成長性が劣っていた。
【０１１６】
試料３０は試料２９と同等の効果を有していた。
【産業上の利用可能性】
【０１１７】
本発明の空気入りタイヤは、乗用車用空気入りタイヤ、トラック・バス用タイヤ、軽トラック用タイヤ、更に重車両用空気入りタイヤに適用できる。
【符号の説明】
【０１１８】
１  空気入りタイヤ、２  トレッド部、３  サイドウォール部、４  ビード部、５  ビードコア、６  カーカスプライ、７  ベルト層、８  ビードエーペックス、９，ＰＬ  インナーライナー、ＰＬ１  第１層、ＰＬ２  第２層、ＰＬ３  第３層。
【図１】
2014037198.tif 000009
【図２】
2014037198.tif 000010
【図３】
2014037198.tif 000011